(57)【要約】【課題】従来のポリ乳酸成形体よりも水に対するぬれ性に優れ、調製方法も容易な新規なポリ乳酸樹脂組成物および該樹脂組成物からなる成形体を提供すること。【解決手段】ポリ乳酸１００重量部に対して、リン脂質を０．１〜１０重量部含有した樹脂組成物を調製することで水に対するぬれ性に優れ、調製方法も容易な新規なポリ乳酸樹脂組成物および該樹脂組成物からなる成形体を得る。【選択図】    なし【特許請求の範囲】
【請求項１】
ポリ乳酸１００重量部に対して、リン脂質を０．１〜１０重量部含有していることを特徴とした樹脂組成物。
【請求項２】
該リン脂質がグリセロリン脂質またはスフィンゴリン脂質およびそれらの誘導体より選ばれた少なくとも一種のリン脂質である請求項１に記載の樹脂組成物。
【請求項３】
該リン脂質がホスファチジルエタノールアミン、ホスファチジルコリン、ホスファチジルセリン、ホスファチジルグリセロール、カルジオリピン、ホスファチジルイノシトール、ホスファチジン酸、プラズマローゲンおよびそれらの誘導体からなるグリセロリン脂質の群から選択されてなる請求項１または２に記載の樹脂組成物。
【請求項４】
該リン脂質がホスファチジルエタノールアミンおよびそれらの誘導体からなる群から選択されてなる請求項１〜３の何れか１項に記載の樹脂組成物。
【請求項５】
該リン脂質がＬ−α−ホスファチジルエタノールアミンジオレオイルであることを特徴とする請求項１〜４のいずれか１項に記載の樹脂組成物。
【請求項６】
該スフィンゴリン脂質がスフィンゴミエリンであることを特徴とする請求項１〜２のいずれかに記載の樹脂組成物。
【請求項７】
水の接触角が７４°以下であることを特徴とする請求項１〜６のいずれか１項に記載の樹脂組成物。
【請求項８】
請求項１から７のいずれか１項に記載の樹脂組成物を成形してなる成形体。
【請求項９】
請求項１から８のいずれか１項に記載の樹脂組成物を成形してなる医療用材料。
【発明の詳細な説明】
【０００１】
【発明の属する技術分野】
本発明は、リン脂質を含有するポリ乳酸樹脂組成物に関する。さらに詳しくは、リン脂質を含有し、水へのぬれ性に優れ、ポリ乳酸樹脂組成物、および該組成物からなる成形体に関する。
【０００２】
【従来の技術】
近年、様々なプラスチック材料が存在する中、環境負荷や生体への親和性を考えて、産業資材用途、医療用途等で生分解性（生体吸収性）を持つ高分子材料である生分解性プラスチックが注目され、多くの研究が行われている。
【０００３】
中でも、ここ最近急激な進歩を遂げている生体組織工学において、重要となる細胞の足場としても生分解性高分子であるポリ乳酸やポリグリコール酸が使用されている。
【０００４】
これまでに、皮膚を再構築するための基盤材料として、生分解性高分子であるポリ乳酸やポリグリコール酸や乳酸とポリグリコール酸との共重合体で調製した多孔質体やメッシュ体などが知られている。
【０００５】
たとえば、特開平９‐７５４４２号公報（特許文献１）には、生分解性高分子からなる生体内分解吸収性セル構造体について開示されている。
【０００６】
特開２００２‐１４３２９０号公報（特許文献２）には、生分解性高分子メッシュは機械強度に優れているものの、疎水性であり、細胞を播種することが極めて困難であると明記されている。この問題を解決するために、生分解性高分子メッシュに、水に対するぬれ性を高めるために生体由来の天然高分子を架橋複合させた生体材料が開示されている。しかし、コラーゲンやラミニンといった生体由来の天然高分子は抗原性や狂牛病（ＢＳＥ）などの問題があり、使用に対して規制が厳しく、さらに作製方法も生分解性高分子メッシュを作成後、生体由来の天然高分子を複合させた後に、生成する生体複合材料をガス状の化学架橋剤で処理するという三段階の作業が必要となり煩雑である。
【０００７】
【特許文献１】
特開平９‐７５４４２号公報
【特許文献２】
特開２００２‐１４３２９０号公報
【０００８】
【発明が解決しようとする課題】
本発明の目的は、従来のポリ乳酸成形体よりも水に対するぬれ性に優れ、調製方法も容易な新規なポリ乳酸樹脂組成物および該樹脂組成物からなる成形体を提供することである。
【０００９】
【課題を解決するための手段】
本発明者らは、このような要望を考えて、鋭意努力した結果、リン脂質をポリ乳酸に配合することにより、水に対するぬれ性に優れ、さらには調製方法も容易であるポリ乳酸樹脂組成物となることを見出した。
【００１０】
すなわち、本発明は、リン脂質を含有するポリ乳酸樹脂組成物、および該樹脂組成物よりなる成形体に関するものである。
【００１１】
本発明に用いられるリン脂質は生体膜系を構成している物質であり、元来、生体内にあるため、生体適合性が高く、ドラッグデリバリーシステムにも利用されている物質であり安全性も高いことが知られている。
【００１２】
【発明の実施の形態】
本発明におけるポリ乳酸は、Ｌ−乳酸、Ｄ−乳酸いずれから重合されたものでもよく、Ｌ−乳酸、Ｄ−乳酸の混合物から重合されたものであっても構わない。ここで用いられるポリ乳酸  は、通常、重量平均分子量が５万〜１００万の範囲の重合体が好適に用いられる。
【００１３】
本発明に用いるリン脂質は、動物組織から抽出したものでも、また人工的に合成して製造したものでもその起源を問うことなく使用できる。リン脂質としてはグリセロリン脂質またはスフィンゴリン脂質およびそれらの誘導体が好ましい。具体的なリン脂質としてはホスファチジルエタノールアミン、ホスファチジルコリン、ホスファチジルセリン、ホスファチジルグリセロール、ホスファチジルイノシトール、ホスファチジン酸カルジオリピン、スフィンゴミエリン、プラズマローゲンおよびそれらの誘導体からなる群から選択されてなるものが挙げられるが、中でもグリセロリン脂質とその誘導体が好ましい。特に好ましくは、ホスファチジルエタノールアミンとその誘導体であり、とりわけＬ−α−ホスファチジルエタノールアミン−ジオレオイルが好ましい。
【００１４】
リン脂質はポリ乳酸１００重量部に対して０．１〜１０重量部の範囲で含有される。リン脂質がポリ乳酸に対して０．１重量部以下では水に対するぬれ性の効果が得られなく、又、１０重量部以上では得られる成形体の安定性、特に力学的な安定性にかけ、さらには、コストが高く、経済性に乏しいため好ましくない。ぬれ性を高めるためには水に対する接触角はポリ乳酸よりも低いことが必要となる。接触角は７４°以下である。
【００１５】
また、リン脂質の含有方法は特に限定されない。直接含有しても、溶媒に溶解した後に混合しても構わない。
【００１６】
本発明のポリ乳酸樹脂組成物は、各種成形品や製品の製造に有効に用いることができ、例えば、フィルム、シート、板状体、管状体、線状体、棒状体、クッション材、発泡体、多孔質体、その他の型成形品などの製造に用いることができる。成形品を製造する際の成形方法は特に制限されず、例えば、押出成形、射出成形、カレンダー成形、圧縮成形、ブロー成形、真空成形、粉末成形、流延成形、注型などの適当な成形方法を採用することができる。
【００１７】
そのうちでも、本発明のポリ乳酸樹脂組成物はフィルムおよびシートの製造に適しており、本発明のポリ乳酸樹脂組成物よりなるフィルムまたはシートの製造に当たって、プラスチックフィルムまたはシートの製造に従来から採用されているいずれの方法も採用でき、例えば、インフレーション押出成形法、Ｔダイ押出成形法などの押出成形法、カレンダー法、流延法（キャスト法）などを挙げることができる。前記成形は、溶融成形によって行っても、または溶液成形によって行ってもよいが、リン脂質を容易に分散させるためには、溶液成形を行うことが好ましい。
【００１８】
何ら限定されるものではないが、本発明のポリ乳酸樹脂組成物の用途としては、例えば、生体組織工学においては、生体組織・臓器を再生・再構築するために、生体細胞の接着する足場、形成している生体組織の支持体等の医療用材料として使用することができる。
【００１９】
【実施例】
以下、実施例により本発明の実施の形態を説明するが、これらは本発明の発明を制限するものではない。
【００２０】
水に対する接触角は、協和界面科学製  ＣＡ−Ｓミクロ２型を使用し、２３℃・５０％ＲＨにおいて純水にて測定した。
【００２１】
［実施例１］
ポリ乳酸（分子量１０００００）のクロロホルム溶液（５ｇ／Ｌ）にリン脂質としてホスファチジルエタノールアミン−ジオレオイル（ＰＥ）を１０：１の割合で混合し、ガラス基板上にキャストし室温条件下に静置し、溶媒を徐々に飛ばすことで調製した。得られたフィルムは無色透明であった。水に対する接触角の測定では、３３．８°であった。
【００２２】
［実施例２］
ポリ乳酸（分子量１０００００）のクロロホルム溶液（５ｇ／Ｌ）にリン脂質としてホスファチジルエタノールアミン−ジオレオイル（ＰＥ）を２００：１の割合で混合し、ガラス基板上にキャストし室温条件下に静置し、溶媒を徐々に飛ばすことで調製した。得られたフィルムは無色透明であった。水に対する接触角の測定では、７２．２°であった。
【００２３】
［比較例１］
ポリ乳酸（分子量１０００００）のクロロホルム溶液（１００ｇ／Ｌ）を実施例１と同様の方法でフィルムを作成した。得られたフィルムは無色透明であった。水に対する接触角の測定では、７４．７°であった。
結果を表１に示す。
【００２４】
【表１】
2005015504.tif 000002
【００２５】
【発明の効果】
本発明により提供されるポリ乳酸樹脂組成物は、リン脂質を含有することにより、優れた水に対するぬれ性を示し、容易に調整することができる。そのため、本発明のポリ乳酸樹脂組成物からの成形物は、水に対するぬれ性を有しているため、生体組織工学において、重要となる細胞の足場、生体組織の支持体等、医療用材料として好適に使用することができる。